ГЕРМЕТИЗИРУЮЩАЯ МОРОЗОСТОЙКАЯ МАСТИКА
FROST-RESISTANT SEALING COMPOUND

Изобретение относится к области химии, в частности к мастикам на основе тиолсодержащего полимера, предназначенным для проведения наружных работ по герметизации и ремонту стыков бетонных, железобетонных сборных строительных конструкций, деформационных швов бетонных полов, щелей и трещин в промышленном и жилищном строительстве.
Известна двухкомпонентная герметизирующая мастика, включающая компонент первый (А), содержащий синтетический каучук - 100 мас.ч., наполнитель портландцемент, или шлакопортландцемент; или мел, или каолин, или технический углерод - 22,5-60,0 мас.ч., асбест или аэросил - 10,0-20,0 мас.ч., окись марганца (IV) - 2,0-4,0 мас.ч., при необходимости технологическую добавку хлоргидрат аминопарафинов или оксиэтилированные алкилфенолы ОП-7, ОП-10 - 0,0-3,0 мас.ч., органический растворитель - 100,0-270,0 мас.ч., и второй компонент Б, содержащий портландцемент или шлакопортландцемент - 2,4-2,6 мас.ч. и парахинондиоксим - 2,0-4,0 мас.ч. Мастика является двухупаковочной, имеет повышенную жизнеспособность и высокие эксплуатационные свойства: эластичность, адгезионную прочность, теплостойкость; имеет широкий диапазон рабочих температур (Патент RU №2291178 С1. Двухкомпонентная герметизирующая мастика. - МПК: С09К 3/10. - Опубл. 10.01.2007.). Основным недостатком известного технического решения является высокая себестоимость получения конечного продукта.
Известна герметизирующая мастика для гидроизоляционных работ на основе полисульфидного полимера - «Битизол-1», включающая жидкий тиокол, эпоксидную смолу, разжижитель, битум, наполнители и вулканизатор при следующем соотношении компонентов, вес.ч.:
жидкий тиокол
80-100,
эпоксидная смола
4-6,
разжижитель
15-25,
вулканизатор
20-34,
битум
25-40,
белая сажа
10-15,
тальк
18-22.
В качестве разжижителя используется, например, скипидар или толуол, в которых путем перемешивания растворяют битум. Полученный раствор битума смешивают с жидким тиоколом марки ФХ-0,5. С целью повышения адгезионных и прочностных свойств в смесь вводят соответственно эпоксидную смолу марки ЭД-5 и минеральные наполнители - белая сажа У-333 и тальк молотый. Полученную композицию отверждают путем добавления в нее вулканизирующей пасты №30 или №31. Паста №30 состоит (в вес.ч.) из вулканизирующего агента - перекиси марганца 100, наполнителя - каолина 100, разбавителей - дибутилфталата 50 и воды 100, ускорителя вулканизации - дифенилгуанидина 10. Паста №31 состоит (в вес.ч.) из перекиси марганца 100, дибутилфталата 75, аэросила 3 и дифенилгуанидина 12. Скорость отверждения зависит от количества добавленной пасты. Известная мастика предназначена для устройства безрулонных кровельных покрытий в заводских условиях, замоноличивания стыков и деформационных швов, а также изоляции примыканий и выступающих элементов зданий и сооружений (Авторское свидетельство СССР №382658 на изобретение «Мастика -«Битизол-1». - М. Кл. С08h 13/00. - 23. V.1973. Бюл. №23). Данное техническое решение принято за прототип.
Основным недостатком известной мастики является ее низкая морозостойкость, что затрудняет нанесение ее на герметизируемые поверхности при низких отрицательных температурах окружающей среды.
Основной задачей, на решение которой направлено заявляемое изобретение, является создание более дешевой герметизирующей морозостойкой мастики на полимерной основе для герметизации стыков между наружными строительными конструкциями зданий, деформационных швов бетонных полов, стыков, щелей и трещин с максимальной деформацией шва ±25% в интервале температур от -50 до +70°С.
Техническим результатом, достигаемым при осуществлении заявленного изобретения, является снижение себестоимости герметизирующей морозостойкой мастики с максимальной деформацией шва ±25% в интервале температур от -50 до +70°С.
Указанный технический результат достигается тем, что герметизирующая мастика, согласно предложенному техническому решению, включает компонент А в качестве основной пасты, содержащий тиолсодержащий полимер, диоксид кремния, хлор-парафин, мел природный, диксид титана, тетраэтоксисилан или бис-триэтоксисилил-пропилполисульфид, и компонент Б в качестве отвердителя, содержащий вышеупомянутые хлорпарафин и мел природный, диоксид марганца в качестве вулканизующего агента, этиленгликоль, дифенилгуанидин и серу в качестве ускорителя вулканизации, белую сажу и воду, причем перед применением мастики компоненты А и Б смешиваются друг с другом в соотношении мас.ч. 2-3:1, соответственно.
Проведенный заявителем анализ уровня техники позволил установить, что аналоги, характеризующиеся совокупностями признаков, тождественными всем признакам заявленной герметизирующей морозостойкой мастики, отсутствуют. Следовательно, заявляемое техническое решение соответствует условию патентоспособности «новизна».
Результаты поиска известных решений в данной области техники с целью выявления признаков, совпадающих с отличительными от прототипа признаками заявляемого технического решения, показали, что они не следуют явным образом из уровня техники. Из определенного заявителем уровня техники не выявлена известность влияния предусматриваемых существенными признаками заявляемого технического решения преобразований на достижение указанного технического результата. Следовательно, заявляемое техническое решение соответствуют условию патентоспособности «изобретательский уровень».
В соответствии с изобретением в составах компонентов герметизирующей морозостойкой мастики используются следующие соединения.
Первый компонент А:
тиолсодержащий полимер марки ТПМ-5, ТУ 2294-086-05766764 -2010;
хлорпарафин марки ХП-470, ТУ 2493-379-05763441 -2002;
тетраэтоксисилан, ТУ 2435-419-05763441 -2003
или
бис-триэтоксисилилпропилполисульфид (продукт Si-69, Китай);
диоксид титана марки Р-02, ГОСТ 9808 -84;
диоксид кремния (Аэросил марки А-200), ГОСТ 14922 -77;
мел природный марки МТД-2, ТУ 5743-008-05346453 -97;
Второй компонент Б:
хлорпарафин марки ХП-470, ТУ 2493-379-05763441 -2002;
дифенилгуанидин, ТУ 2491-49705763441 -2006;
сера газовая, ТУ 2112-096-31323949 -2003;
белая сажа БС-120, ГОСТ 18307 -78;
диоксид марганца, ГОСТ 4470 -79;
мел природный марки МТД-2, ТУ 5743-008-05346453 -97;
этиленгликоль, ГОСТ 19710 -83;
вода техническая.
Тиолсодержащий полимер марки ТПМ-5 собственного производства содержит следующие компоненты:
Лапрол 5003, ТУ 2226-023-10488057 -95,
Лапрол 3603, ТУ 2226-083-53081079 -2009,
толуилендиизоцианат марки Т-80, ТУ 113-03-17-17 -85,
меркаптоэтанол (реактив),
ортофосфорная кислота, ГОСТ 6552 -80.
Сущность заявленного изобретения заключается в следующем.
Герметизирующая морозостойкая мастика представляет собой двухкомпонентную систему, состоящую из пастообразного компонента А на основе тиолсодержащего полимера и отверждающего компонента Б.
Компонент А получали следующим образом.
В смеситель загружается расчетное количество ингредиентов, в мас.% к общей массе компонента А, в следующем порядке: 28,9% тиолсодержащего полимера марки ТПМ-5, 34,6% хлорпарафина ХП-470 и 0,6% тетраэтоксисилана или бис-триэтоксиси-лилпропилполисульфида (продукта Si-69) и перемешивали в течение 5 мин. Затем загружали 2,6% диоксида титана марки Р-02 и 4,4% аэросила марки А-200 и продолжали перемешивать в течение 5 мин. После чего загружали мел природный марки МТД-2, причем в два приема и, примерно, равными долями, сначала первую порцию, равную 14,5%, и перемешивали в течение 5 мин., затем вторую порцию, равную 14,4%, после которых произвели перемешивание под вакуумом в течение 5 мин и расфасовку пасты в тары.
Компонент Б получали таким образом.
В смеситель загружали расчетное количество ингредиентов в мас.% к общей массе компонента Б, в следующем порядке: 45,1% хлорпарафина ХП-470, 0,1% дифенилгуанидина марки А, 0,1% серы газовой, 3,9% белой сажи БС-120, 3,9% диоксида марганца, которые перемешивали в течение 15 мин. После чего загружали мел природный марки МТД-2, причем в два приема и также, примерно, равными долями, сначала первую порцию, равную 20,4%, и перемешивали в течение 10 мин, затем загрузили 4,7% этиленгликоля, 1,5% воды и вторую порцию мела природной марки МТД-2, равную 20,3%, после этого пасту перемешивали в течение 10 мин, пропускали через краскотерку и производили расфасовку в соответствующие тары.
Перед применением герметизирующей мастики компоненты А и Б смешиваются друг с другом в соотношении мас.ч. 2÷3:1, соответственно, интенсивным перемешиванием в течение 10-15 мин., затем мастику наносят на герметизируемую поверхность. Нанесение мастики возможно при температуре окружающей среды от -50 до +70°С. Время жизнеспособности мастики от 2 до 24 ч.
Предложенная герметизирующая мастика обладает низкой себестоимостью и не уступает по эксплуатационным свойствам известным мастикам для герметизации стыков между наружными строительными конструкциями зданий, деформационных швов бетонных полов, стыков, щелей и трещин с максимальной деформацией шва ±25% в интервале температур от -50 до +70°С.